(57)【特許請求の範囲】
【請求項１】
火花放電ギャップ（ｇ）を挟んで対向する中心電極（３）と接地電極（４）と備え、それら電極（３，４）の少なくとも一方に対して前記火花放電ギャップ（ｇ）に臨む位置に、貴金属チップが溶接されたスパークプラグであって、
溶接された前記貴金属チップのうち、溶接による組成変動の影響を受けていない発火部（３１，３２）は、Ｐｔ又はＩｒを主成分とし、かつ酸素含有量が１２０ｐｐｍ以下である金属からなることを特徴とするスパークプラグ。
【請求項２】
前記発火部（３１，３２）を構成する金属は、Ｐｔ又はＩｒを主成分とし、副成分としてＮｉを含有する合金である請求項１に記載のスパークプラグ。
【請求項３】
前記発火部（３１，３２）を構成する金属は、Ｐｔ−Ｎｉ合金、Ｐｔ−Ｉｒ合金、Ｐｔ−Ｉｒ−Ｎｉ及びＩｒ−Ｎｉ合金のいずれかである請求項１又は２に記載のスパークプラグ。
【請求項４】
前記中心電極（３）と前記接地電極（４）との間に形成される火花放電ギャップ（ｇ）の間隔が０．６ｍｍ以下である請求項１ないし３のいずれかに記載のスパークプラグ。
【請求項５】
取付対象となる内燃機関がガスエンジンである請求項１ないし４のいずれかに記載のスパークプラグ。
【発明の詳細な説明】
【技術分野】
【０００１】
本発明は、スパークプラグ及びその製造方法に関する。
【背景技術】
【０００２】
上述のようなスパークプラグにおいては、耐火花消耗性向上のために電極の先端にＰｔを主体とするチップを溶接して発火部を形成したタイプのものが使用されている。また、近年は、耐火花消耗性をさらに向上させるために、Ｐｔに代えてＩｒを主成分とするチップにて発火部を構成したスパークプラグも実用に供されている。
【発明の開示】
【発明が解決しようとする課題】
【０００３】
上記のようなＰｔあるいはＩｒを発火部の材質として使用するスパークプラグをガスエンジン、例えば排気熱と燃焼熱を共に利用するコジェネレーション用ガスエンジンに使用すると、内燃機関の燃焼室内での混合気の燃焼過程において、混合気の吸入過程における急冷却と混合気の燃焼による急加熱による冷熱サイクルが発火部に加わりやすい。この傾向は、排気ガスの低ＮＯｘ化等を図るためのリーンバーンエンジンでは一層厳しいものとなる。
【０００４】
そして、発火部に上記のように過酷な冷熱サイクルが繰り返し加わると、発火部を構成する金属表面の剥離が生じやすくなる。また、剥離した金属片が放電により溶融し、その飛沫等が再付着する現象（発汗と称されることもある）が起こりやすくなる。上記のような発火部の剥離や発汗が生ずると、火花放電ギャップ間に、剥離物や再付着物が堆積してブリッジングを起こし、ギャップ短絡による着火ミスを起こしやすくなる。特にガスエンジン用スパークプラグの場合、放電電圧を低くするためにギャップ間隔を狭くしてあるものが多く、ブリッジング等は一層起こりやすい環境にあるといえる。
【０００５】
本発明の課題は、発火部の剥離や発汗等を本質的に生じにくく、例えばガスエンジン等に適用された場合においても、ブリッジング等によるギャップ短絡を生じにくいスパークプラグと、その製造方法とを提供することにある。
【課題を解決するための手段】
【０００６】
本発明のスパークプラグの構成は、火花放電ギャップを挟んで対向する中心電極と接地電極と備え、それら電極の少なくとも一方に対して放電ギャップに臨む位置に、貴金属チップが溶接されたスパークプラグであって、溶接された貴金属チップのうち、溶接による組成変動の影響を受けていない発火部は、Ｐｔ又はＩｒを主成分とし、かつ酸素含有量が１２０ｐｐｍ以下である金属からなることを特徴とする。
【０００７】
なお、発火部は、その構成金属からなるチップを電極に溶接することにより形成できる。そして、本明細書でいう「発火部」とは、接合されたチップのうち、溶接による組成変動の影響を受けていない部分（例えば、溶接により接地電極ないし中心電極の材料と合金化した部分を除く残余の部分）を指すものとする。
【０００８】
本発明者らは、ＰｔやＩｒを主成分とする金属にて発火部を構成したスパークプラグにおける、ブリッジング発生等によるギャップ短絡の原因について鋭意検討を行なった結果、発火部を構成する金属中の酸素含有量とギャップ短絡等の不具合の発生頻度との間に相関があり、酸素含有量が多くなるほど不具合も生じやすくなることが判明した。そして、さらに検討を重ねた結果、金属中の酸素含有量を１２０ｐｐｍ以下とすることにより、発火部の剥離や発汗が極めて顕著に抑制され、ギャップ短絡等の不具合を効果的に防止できることを見出して、上記本発明の第一の構成を完成させるに至った。
【０００９】
発火部を構成する金属中の酸素含有量が１２０ｐｐｍを超えると、スパークプラグの使用環境が厳しい場合に、発火部の剥離や発汗に伴うブリッジング等は生じやすくなる傾向となる。しかしながら、本発明者らは別途検討を行なった結果、剥離やブリッジング等の発生の難易を決めるもう一つ因子として、金属組織を構成する結晶粒の平均粒径が重要であることがわかった。そして、さらに検討を重ねた結果、結晶粒の平均粒径が大きくなれば、酸素含有量が１２０ｐｐｍを超えて多少増加しても、発火部の剥離や発汗、ひいては火花放電ギャップのブリッジング等が発生しにくくなることを見出した。
【００１０】
そこで、スパークプラグとして、火花放電ギャップを挟んで対向する中心電極と接地電極と備え、それら電極の少なくとも一方に対して放電ギャップに臨む位置に、Ｐｔ又はＩｒを主成分とし、かつ平均粒径が５０μｍ以上であって酸素含有量が３００ｐｐｍ以下である金属からなる発火部が固着されてなる構成としてもよい。
【００１１】
発火部の構成金属中の酸素含有量が３００ｐｐｍを越えると、金属組織中の結晶粒の平均粒径を５０μｍ以上としても、発火部の剥離や発汗を防止することが困難となる。なお、より望ましくは、結晶粒の平均粒径を５０μｍ以上としつつ、酸素含有量を１２０ｐｐｍ以下となす構成を採用するのがよい。また、平均粒径の上限については特に制限はなく、例えば発火部を構成する金属全体が１個ないし数個程度の結晶粒で構成された粗大結晶粒組織となっていてもよい（従って、結晶粒の平均粒径は、発火部の寸法とほぼ同程度となることもありうる）。
【００１２】
上記のような本発明のスパークプラグは、取付対象となる内燃機関が、過酷な冷熱サイクルの加わりやすいガスエンジンである場合、すなわちガスエンジン用スパークプラグとして採用された場合に、上記の効果を特に顕著に発揮する。とりわけ、放電電圧を低くするために火花放電ギャップの間隔を０．６ｍｍ以下とした従来のスパークプラグでは、ガスエンジン用に適用された場合、特にブリッジング等の不具合を生じやすかったが、本発明の採用によりそのような不具合を効果的に解消することができる。なお、本発明は、接地電極側の発火部と、中心電極側の発火部とのいずれにも適用可能であるが、温度上昇しやすい接地電極側の発火部に適用した場合に、特に効果が顕著である。
【００１３】
なお、本明細書において「主成分とする」とは、着目する成分が質量含有率において最も高くなっていることを意味する。
【００１４】
発火部の構成金属中の酸素含有量を減少させることにより、発火部の剥離や発汗が抑制される機構につき、本発明者らは以下のように推測している。酸素は、例えば構成金属の溶解調製時に、これに溶かし込まれる形で含有されることが多く、凝固後の金属中には主に固溶状態で存在するものと考えられる。スパークプラグを内燃機関に取り付けて使用した際に、発火部中の金属に含有される固溶酸素は、燃焼室内の高温雰囲気にさらされた際に結晶粒界に析出しやすく、金属表面から結晶粒界を経由して拡散する雰囲気中の成分、例えば水素等と反応して粒界層の脆化を生じやすい傾向がある。このような傾向は、特にガスエンジンなど、水素が比較的多量に存在する雰囲気下においては促進されやすいものと考えられる。また、雰囲気温度が高く、結晶粒成長に伴う粒界移動が生じやすい場合は、結晶粒構成原子の再配列を伴うから、溶存酸素の金属相からの排出ひいては結晶粒界への析出が一層生じやすくなり、上記傾向が助長されやすくなるともいえる。そして、粒界部分での金属の体積膨張やガス析出をもたらすから、このような状態で、発火部表面が強い火花のアタックを受けると粒界破壊が生じて結晶粒の脱落が起こり、剥離や発汗を生じやすくなるものと推測される。
【００１５】
しかしながら、金属中の酸素含有量が少なければ、当然、結晶粒界に析出する酸素量も少なくなり、火花のアタックを受けたときの粒界破壊が抑制され、結晶粒の脱落も生じにくくなる。従って、発火部の剥離や発汗が防止ないし抑制されるものと考えられる。また、結晶粒の平均粒径が大きくなることにより、１個の粒子を脱落させるのにより大きな火花アタック力が必要となることから、粒界破壊に伴う結晶粒の脱落はより生じにくくなる。従って、平均粒径を５０μｍ以上に大きくすることにより、剥離や発汗を生じにくくする上限酸素量（３００ｐｐｍ）も大きくすることができる。また、本発明者らが検討した結果によると、酸素含有量の多い金属を使用した場合は高温での金属組織の再結晶が進みにくく、平均粒径は小さくなりがちであり、結晶粒の脱落はますます生じやすい傾向となる。しかしながら、酸素含有量を３００ｐｐｍ以下とすれば再結晶も進みやすくなり、発火部の剥離や発汗を防止する上で効果的な５０μｍ以上の平均粒径とすることも容易となる。
【００１６】
上記スパークプラグを製造するための方法として、Ｐｔ又はＩｒを主成分とする金属により構成された金属チップを、中心電極及び／又は接地電極に溶接することにより該チップに基づく発火部を形成するとともに、溶接前の金属チップ又は溶接後の発火部を、８００℃以上かつ金属の融点（合金の場合は液相線温度を意味するものとする）以下で熱処理するとよい。
【００１７】
高温での加熱により、金属の再結晶が促進されるので、結晶粒の平均粒径を大きくして脱落防止を図る観点において有利である。熱処理は、電極に溶接する前の金属チップの状態で行なってもよいし、溶接後の発火部を電極とともに加熱するようにしてもいずれでもよい。なお、熱処理温度が８００℃未満では金属結晶粒の再結晶及び成長が十分に進行せず、上記範囲の平均粒径を達成できなくなる。また、金属の融点以上に加熱したのではチップあるいは発火部が変形して使用不能となる。従って、熱処理温度は上記の範囲にて設定され、望ましくは９００℃以上、金属固相線温度以下の範囲にて設定するのがよい。
【００１８】
なお、熱処理は真空あるいは窒素ないし不活性ガス雰囲気にて行なうことができる。これによって、特にＩｒ系金属を主体とするチップの場合は、熱処理中に酸化揮発することを効果的に抑制することができる。
【００１９】
次に、発火部を形成するためのチップ又はこれを製造するためのチップ素材は、Ｉｒ系金属あるいはＰｔ系金属の原料を溶解・凝固することにより製造される溶解材とすることができる。チップ素材は、所定の加工を施すことにより、これをチップとなすことができる。ここでいう「加工」とは、圧延、鍛造、スエージング、線引き（伸線）、切削、切断（放電加工を含む）及び打抜きの少なくともいずれかを単独で、又は複数を組み合わせてなされるものを意味するものとする。この場合、圧延、鍛造、あるいは打抜き等の加工は、常温で行なう冷間加工に限らず、合金を所定の温度に昇温して行なういわゆる熱間加工（あるいは温間加工）により行なうこともできる。その加工温度は合金組成にもよるが、例えば７００℃以上とするのがよい。例えば溶解材を熱間圧延により板状に加工し、さらにその板材を熱間打抜き加工により所定の形状に打ち抜いてチップを形成するようにすれば、チップの製造効率が著しく改善され、チップの製造単価を大幅に低減することができる。なお、溶解合金を熱間圧延、熱間鍛造あるいは熱間伸線により線状あるいはロッド状に加工した後、これを長さ方向に所定長に切断してチップを形成する方法も可能である。熱間加工は、難加工性のＩｒ系合金の場合に特に有効である。
【発明を実施するための最良の形態】
【００２０】
以下、本発明の実施の形態を、図面を用いて説明する。
図１（（ａ）は正面図、（ｂ）は半断面図）は、本発明の一例たるスパークプラグを示すものである。このスパークプラグ１００は、例えばコジェネレーションガスエンジンの点火用に使用され、筒状の主体金具１、先端部２１が突出するようにその主体金具１の内側に嵌め込まれた絶縁体２、先端に形成された貴金属発火部（以下、単に発火部ともいう）３１を突出させた状態で絶縁体２の内側に設けられた中心電極３、及び主体金具１に一端が溶接等により結合されるとともに他端側が側方に曲げ返されて、その側面が中心電極３の先端部と対向するように配置された接地電極４等を備えている。また、接地電極４には上記発火部３１に対向する発火部３２が形成されており、それら発火部３１と、対向する発火部３２との間の隙間が火花放電ギャップｇとされている。
【００２１】
スパークプラグ１００は、火花放電ギャップｇの間隔は０．２ｍｍ〜０．６ｍｍである。また、プラグ全長Ｌ0は６０〜１００ｍｍ（例えば７４．５ｍｍ）、ねじリーチＬ1は１２．５〜２６．５ｍｍ（例えば１９ｍｍ）、取付ねじ部７の呼びはＭ１０，Ｍ１２，Ｍ１４及びＭ１８のいずれか（例えばＭ１４）である。
【００２２】
絶縁体２は、例えばアルミナあるいは窒化アルミニウム等のセラミック焼結体により構成され、その内部には自身の軸方向に沿って中心電極３を嵌め込むための孔部６を有している。また、主体金具１は、低炭素鋼等の金属により円筒状に形成されており、スパークプラグ１００のハウジングを構成するとともに、その外周面には、プラグ１００を図示しないエンジンブロックに取り付けるためのねじ部７が形成されている。
【００２３】
中心電極３及び接地電極４のチップ被固着面形成部位、この実施例では少なくともその表層部がＮｉ又はＦｅを主成分とする耐熱合金にて構成されている。例えばＮｉを主成分とする耐熱合金としては、INCONEL 600やINCONEL601 等を使用できる。
【００２４】
図２において発火部３１及び対向する発火部３２は、Ｐｔ又はＩｒを主成分とする金属（Ｐｔ系金属あるいはＩｒ系金属：以下、両者を総称して貴金属という）からなる。該貴金属からなる発火部３１，３２は、いずれもその酸素含有量が１２０ｐｐｍ以下、あるいは結晶粒の平均粒径が５０μｍ以上であって酸素含有量が３００ｐｐｍ以下（望ましくは１２０ｐｐｍ以下）とされている。これにより、スパークプラグ１００をガスエンジンに取り付けて使用した際の、発火部３１，３２の剥離や発汗による火花放電ギャップｇのブリッジングが効果的に抑制される。なお、発火部３１及び対向する発火部３２のいずれか一方を省略する構成としてもよい。この場合には、発火部３１と、発火部を有さない接地電極４の側面との間、又は対向する発火部３２と、発火部を有さない中心電極３の先端面との間で火花放電ギャップｇが形成されることとなる。
【００２５】
発火部３１，３２を構成する貴金属の材質としては以下のようなものがある。
（１）Ｐｔ−Ｎｉ合金
Ｐｔを主成分とし、Ｎｉを２〜４質量％含有させることができる。この合金は、溶接部の耐剥離性が向上する等の利点がある。ただし、Ｎｉ含有量が２重量％未満では上記効果が不十分となり、４０重量％を超えると合金の融点が低下して、発火部の耐火花消耗性が不十分となる。なお、Ｐｔ−Ｎｉ合金は、火花放電時の脱落粒子や溶融飛散粒子の再付着が生じやすく、ブリッジング等を特に起こしやすい傾向にある。その理由は、Ｐｔ−Ｎｉ合金が他の貴金属と比較して磁気を帯びやすいためであると推測される。いずれにしろ、本発明の適用により、これまで生じやすかったブリッジング等を効果的に防止ないし抑制することが可能となる。
（２）Ｐｔ−Ｉｒ合金
Ｐｔ又はＩｒを主成分とし、Ｉｒを２〜９８質量％含有させることができる。この合金は、Ｉｒの添加により発火部の耐熱性が向上し、耐火花消耗性が特に良好である利点がある。ただし、Ｉｒ含有量が２重量％未満では上記効果が不十分となり、９８重量％を超えると、Ｉｒの高温での酸化揮発が進みやすくなり、発火部の耐酸化揮発消耗性が不十分となる場合がある。
【００２６】
（３）Ｐｔ−Ｉｒ−Ｎｉ合金
Ｐｔを主成分とし、Ｉｒを２〜４０質量％、Ｎｉを２〜４０質量％含有させることができる。この合金は、耐火花消耗性が良好であり、また、溶接部の耐剥離性を向上させる利点がある。ただし、Ｉｒ含有量が２重量％未満では耐火花消耗性が不十分となり、４０重量％を超えると溶接部の耐剥離性が不十分となる。また、Ｎｉ含有量が２重量％未満では溶接部の耐剥離性が不十分となり、４０重量％を超えると耐火花消耗性が不十分となり、また、合金の加工性が悪化し、製造能率及び歩留まりの低下が避け難くなる。
【００２７】
（４）Ｉｒ−Ｎｉ合金
Ｉｒ又はＮｉを主成分とし、Ｎｉを２〜７０質量％含有させることができる。この合金は、Ｉｒを主成分とすることで発火部の耐熱性が向上し、耐火花消耗性が特に良好である利点がある。ただし、Ｎｉ含有量が２重量％未満では、Ｉｒの高温での酸化揮発が進みやすくなり、発火部の耐酸化揮発消耗性が不十分となる場合がある。また、Ｎｉ含有量が７０重量％以上では、金属の融点が低下して耐火花消耗性改善効果が不十分となる。
【００２８】
以下、本発明のスパークプラグの、製造方法の実施例について説明する。
図２に示すように、中心電極３の先端面に上記発火部３１(図１)を構成する合金組成からなる円板状のチップ３１’を重ね合わせ、さらにその接合面外縁部に沿ってレーザー溶接により全周レーザー溶接部（以下、単に溶接部ともいう）Ｗ１を形成してこれを固着することにより発火部３１が形成される。また、対向する発火部３２（図１）は、発火部３１に対応する位置において接地電極４にチップ３２’を位置合わせし、その接合面外縁部に沿って同様に溶接部Ｗ２を形成してこれを固着することにより形成される。なお、チップがＩｒ系金属の場合は高融点であるため、上記のようなレーザー溶接による接合が望ましいが、Ｐｔ系金属の場合は、Ｉｒ系金属よりは低融点であるため抵抗溶接による接合も可能である。
【００２９】
これらチップ３１’，３２’（以下、チップ３１，３２を総称する場合は、符号「１５０」を用いる場合がある）は、所定の組成となるように各合金成分を配合・溶解することにより得られる溶解材を、例えば冷間圧延により板材に加工し、その板材を熱間打抜き加工により所定のチップ形状に打ち抜いて形成したものや、合金を熱間圧延、熱間鍛造あるいは熱間伸線により線状あるいはロッド状の素材に加工した後、これを長さ方向に所定長に切断して形成したものを使用できる。また、アトマイズ法等により球状に成形したものも使用できる。
【００３０】
図３に示すように、チップ１５０あるいはチップ１５０を製造するためのチップ素材３００あるいは２１０等は、溶接に先立って減圧雰囲気又は水素雰囲気にて８００℃以上(ただし、金属の融点以下）で熱処理することにより、チップ、チップ素材あるいは発火部を再結晶により結晶粒成長させることができる。この場合、その結晶成長により結晶粒の平均粒径を５０μｍ以上とすることが望ましい。また、仮に結晶成長が進行しない場合でも、素材の加工条件を適宜調整することにより、結晶粒の平均粒径を５０μｍ以上とすることが望ましい。
【００３１】
図３（ａ）は、板材３００を、同（ｂ）はロッド状素材２１０、さらに同（ｃ）は、チップ１５０に加工した状態にて、熱処理炉ＦＫ内にて熱処理する例を示している。また、図４に示すように、チップ３１’あるいは３２’を中心電極３あるいは接地電極４に予め溶接して発火部３１あるいは３２としておき、それら発火部３１あるいは３２を電極３あるいは４とともに熱処理を行なうようにしてもよい。
【００３２】
（実験例）
本発明の効果を確認するために、以下の実験を行った。
（実験例１）
Ｐｔ金属にＮｉ金属を配合・溶解することにより、Ｐｔ−２０質量％Ｎｉの組成を有する合金を作製した。合金溶解はＡｒ雰囲気にて高周波溶解により行ったが、このとき導入するＡｒガス中の酸素含有量レベルを調整することにより、含有酸素濃度が１ｐｐｍ、４３ｐｐｍ、７８ｐｐｍ、１１３ｐｐｍ、１４０ｐｐｍ、３００ｐｐｍ及び３４０ｐｐｍである各種合金試料を得た。なお、合金試料中の酸素濃度は、合金試料を不活性ガス中で加熱融解させ、ＮＤＩＲ（非分散赤外線吸収）法にて分析することにより定量した。これら合金試料は、冷間圧延により厚さ０．４ｍｍの板材に加工した。また、酸素濃度１４０ｐｐｍの試料については、板材を、真空度１．３３×１０−３Ｐａの真空雰囲気において温度９００℃で５００分熱処理したものと、その熱処理を省略したものとの２種類を作成した（表１：番号４及び６）。また、各板材の研磨表面をエッチング後、光学顕微鏡にて観察し、その観察画像から結晶粒の平均粒径を求めた。なお、個々の結晶粒の径は、研磨表面上にて観察される結晶粒の外形線に対し、間隔最大となる位置関係にて外接平行線を引いたときの、その平行線間距離として求めている。個々の試料の熱処理条件、酸素含有濃度の分析結果及び平均粒径を表１に示している。
【００３３】
次に、上記の各板材に冷間打抜き加工を施すことにより、直径２．２ｍｍ、厚さ０．４ｍｍの円板状のチップを得た。このチップを図２に示すように、接地電極４に抵抗溶接により接合して発火部３１，３２となし、図１に示すのと同様の形態の各種スパークプラグを作製した。このスパークプラグを用いて以下の各試験を行なった。
試験Ａ：発火部を大気中にてバーナーにより２分加熱し、１分大気中冷却する冷熱サイクルを１０００回反復実施する。試験後の発火部の状態を目視観察し、剥離が全く発生していなかったものを優「◎」、発火部の表面に剥離が若干見られたものを良「○」、発火部内部まで剥離を生じたものを不可「×」として評価する。
試験Ｂ：発火部付近の温度が９００℃となるように水素気流中で８時間加熱する。試験後の評価方法は試験Ａと同じである。
試験Ｃ：試験Ｂの水素気流中加熱の後、試験Ａの冷熱サイクル試験を実施。試験後の評価方法は試験Ａと同じである。
試験Ｄ：スパークプラグをコジェネレーションガスエンジンに取り付け、出力３００ｋＷにて１５００ｒｐｍで１７０時間連続運転する。そして、試験後の発火部の状態を目視観察し、発汗や剥離が全く発生していなかったものを優「◎」、発汗や剥離が若干見られたが、初期ギャップよりも０．０５ｍｍ以上狭くなっていないものを良「○」、発汗ないし剥離によりブリッジングを生じたか、あるいは初期ギャップよりも０．０５ｍｍ以上狭くなり、ブリッジング寸前の状態となっているものを不可「×」により評価する。
以上の結果を表１に示す。
【００３４】
【表１】
0004761401.tif 000002
【００３５】
この結果からも明らかな通り、合金中の酸素含有量を１２０ｐｐｍ以下とすることにより、発火部の発汗や剥離が極めて起こりにくくなっていることがわかる。また、合金中の酸素含有量が１２０ｐｐｍを超える場合でも、これが３００ｐｐｍ以下に抑えられている限り、熱処理により結晶粒の平均粒径を大きくすれば、発火部の発汗や剥離を同様に防止できることがわかる。
【産業上の利用可能性】
【００３６】
本発明はスパークプラグに利用可能である。
【図面の簡単な説明】
【００３７】
【図１】本発明のスパークプラグの一実施例を示す正面図及びその半断面図。
【図２】その要部を示す拡大断面図。
【図３】発火部形成用のチップ又はチップ素材の熱処理方法の例を示す模式図。
【図４】チップを電極に接合して発火部とし、電極とともに熱処理する方法を示す模式図。
【符号の説明】
【００３８】
３  中心電極
４  接地電極
ｇ  火花放電ギャップ
３１，３２  発火部
３１’，３２’  金属チップ
１００  スパークプラグ
【図１】
0004761401.tif 000003
【図２】
0004761401.tif 000004
【図３】
0004761401.tif 000005
【図４】
0004761401.tif 000006